(13) JP 2017-66263 A 2017.4.6  実施例１〜６、⽐較例１〜２の評価結果を上記表１に⽰す。  表１の結果から、ヘキサメチレンジイソシアネートの変性体と末端が⽔酸基で変性され たポリジメチルシロキサンとを配合した実施例１〜６では、硬化⼯程として、光硬化を⾏ わずに熱処理による硬化のみで、良好な塗膜硬度を損なうことなく、優れた⾃⼰修復性を 有しつつ、耐油性に優れた硬化塗膜を得ることができた。また、ウレタン化触媒を添加し た実施例４では、塗膜硬度がより向上した。 【産業上の利⽤可能性】  本発明の組成物は、⾃⼰修復性を有しつつ、優れた耐油性を備えるので、⾃⼰修復性が 要求されつつ、油汚れの付着を防⽌する必要のある分野、例えば、液晶ディスプレイや⾃ 動⾞ボディなどの保護膜、光学部材の表⾯保護膜等での利⽤価値が⾼い。  ⼀⽅で、ヘキサメチレンジイソシアネートの変性体に代えて、芳⾹族ポリイソシアネー トの変性体を配合した⽐較例１、または末端が⽔酸基で変性されたポリジメチルシロキサ ンに代えて、末端がカルボキシル基で変性されたポリジアルキルシロキサンを配合した⽐ 較例２では、いずれも、耐油性を得ることができなかった。 【００７８】 【００７７】 【００７５】 【００７６】